(57)【要約】【課題】軽量でコンパクトな繊維材料の保有する熱伝導性を十分活かした厚み方向への伝熱性に優れた、携帯型コンピューター用のシート状の放熱材として有用な布帛を提案すること。【解決手段】パイル二重織物のパイル糸の少なくとも一部に高分子量ポリエチレン繊維、アラミド繊維、ポリアリレート繊維、ポリベンザゾール繊維及び炭素繊維のいずれか１又は２種以上の繊維から選ばれた熱伝導係数が１０Ｗ／ｍＫ以上の高熱伝導性繊維のみ、もしくはガラス繊維との混用繊維を使用を使用した伝熱性に優れた布帛。【選択図】図１
2004060111.tif 000002
【特許請求の範囲】
【請求項１】
パイル二重織物のパイル糸の少なくとも一部に熱伝導係数が１０Ｗ／ｍＫ以上の高熱伝導性繊維を使用したことを特徴とする伝熱性に優れた布帛。
【請求項２】
高熱伝導性繊維が高分子量ポリエチレン繊維、アラミド繊維、ポリアリレート繊維、ポリベンザゾール繊維及び炭素繊維のいずれか１又は２種以上の繊維から選ばれたものであることを特徴とする請求項１に記載の伝熱性に優れた布帛シート。
【請求項３】
二重織物の表経糸、裏経糸、表緯糸及び裏緯糸の少なくとも１つが熱伝導係数が１０Ｗ／ｍＫ以上の高熱伝導性繊維からなることを特徴とする請求項１に記載の伝熱性に優れた布帛シート。
【請求項４】
二重織物の表経糸、裏経糸、表緯糸及び裏緯糸の少なくとも一部にガラス繊維を使用してなることを特徴とする請求項１に記載の伝熱性に優れた布帛シート。
【請求項５】
パイル糸と表経糸、裏経糸、表緯糸及び裏緯糸の繊度の比が各々１以上であることを特徴とする請求項１に記載の伝熱性に優れた布帛。
【発明の詳細な説明】
【０００１】
【発明の属する技術分野】
本発明は厚み方向に優れた伝熱性を持つ布帛に関する。
【０００２】
【従来技術】
従来、半導体集積回路の放熱材にはアルミ合金のフィンが使用されていた。最近では携帯型コンピューターが主流となり、軽量化が必要となったためシート状の放熱材が使用されるようになった。従って最近ではシート状の放熱材において放熱の効率を高めるために放熱性に優れた繊維材料を厚み方向に配向させる提案がなされている。例えば特開２０００−２８１８０２号公報では高熱伝導性の繊維を樹脂中に充填し磁場中で配向させる技術が提案されている。あるいは特開２０００−２４８４７４号公報では植毛による放熱材が提案されている。しかしながらこれらの方法では引き揃えが難しい、伝熱性に優れた繊維の重点密度に限界があるため繊維材料の保有する熱伝導性を十分活かすことができないなどの問題があった。
【０００３】
【発明が解決しようとする課題】
本発明は繊維材料の保有する熱伝導性を十分活かし、厚み方向への伝熱性に優れた布帛を提案する物である。
【０００４】
【課題を解決するための手段】
即ち本発明は、下記の公正からなる。
１．パイル二重織物のパイル糸の少なくとも一部に熱伝導係数が１０Ｗ／ｍＫ以上の高熱伝導性繊維を使用したことを特徴とする伝熱性に優れた布帛。
２．高熱伝導性繊維が高分子量ポリエチレン繊維、アラミド繊維、ポリアリレート繊維、ポリベンザゾール繊維及び炭素繊維のいずれか１又は２種以上の繊維から選ばれたものであることを特徴とする上記第１に記載の伝熱性に優れた布帛シート。
３．二重織物の表経糸、裏経糸、表緯糸及び裏緯糸の少なくとも１つが熱伝導係数が１０Ｗ／ｍＫ以上の高熱伝導性繊維からなることを特徴とする上記第１に記載の伝熱性に優れた布帛シート。
４．二重織物の表経糸、裏経糸、表緯糸及び裏緯糸の少なくとも一部にガラス繊維を使用してなることを特徴とする上記第１に記載の伝熱性に優れた布帛シート。
５．パイル糸と表経糸、裏経糸、表緯糸及び裏緯糸の繊度の比が各々１以上であることを特徴とする上記第１に記載の伝熱性に優れた布帛。
【０００５】
以下、本発明を詳述する。
所謂パイル二重織物は機台上で表地、裏地をつなぐパイル糸を切断することで表地、裏地双方を起毛織物に仕上げる手法として使用されている。しかしながら本発明ではパイル二重織物の構造をそのまま利用してパイル糸を切断せずそのままパイル糸が表地と裏地の熱伝熱を担うことに特徴がある。
したがって本発明ではパイル糸である高伝導性繊維の熱伝導係数が１０Ｗ／ｍＫ以上あることが放熱性に優れた布帛を得るために最も重要である。熱伝導係数が１０Ｗ／ｍＫ以下であると表地と裏地の間の熱伝達が十分でなく本発明の目的を達成することが出来ない。
【０００６】
本発明で用いられる熱伝導係数が１０Ｗ／ｍＫ以上の高熱伝導性繊維としては高分子量ポリエチレン繊維、アラミド繊維、ポリアリレート繊維、ポリベンザゾール繊維、炭素繊維などの高強度繊維が挙げられるが特に単独で使用することに限定されるものではなく一種あるいは複数の種類の繊維から選んでも熱伝導係数が１０Ｗ／ｍＫ以上であれば本発明の目的を達することができる。
【０００７】
また、該二重織物の表経、裏経、表緯、裏緯の繊維についてはどのような種類の繊維を用いても良い。さらに単独、あるいは組み合わせて用いても良い。例えば熱伝導係数が１０Ｗ／ｍＫ以上の高熱伝導性繊維を表地裏地とも経緯のいずれか一方に使用する場合、織物面内の熱分散が良くなるため伝熱効率が高くなる効果が得られる。また、ガラス繊維を表地裏地とも経緯のいずれかに一部に使用すると樹脂含浸性、研磨性などが良くなり後加工性が良くなる効果が得られる。
【０００８】
また本発明ではパイル糸の量が多いほど熱伝達性を向上させることが出来るため、密度を上げることが必要である。したがって本発明で使用するパイル糸の繊度は１２００ｄｔｅｘ以下、好ましくは７００ｄｔｅｘ以下、より好ましくは４００ｄｔｅｘ以下であるとパイル糸の充填密度を高めることが可能となり本発明の効果が発揮されやすくなる。また、本発明ではパイル糸の存在率を高めるためにパイル糸と表経、裏経、表緯、裏緯に用いる繊度の比は少なくとも１以上であることが重要である。繊度の比が１以下ではパイル糸の断面占有率が低くなるために十分な熱伝達性を発揮することができない。
【０００９】
また、本発明では発熱体または放熱体との面密着性を上げるために二重織物の表地、裏地の少なくとも一方に樹脂が含浸または被覆して使用しても良い。さらに樹脂眼浸された面を研磨してパイル糸の断面を剥き出しの状態にするとさらに熱伝導性に優れた布帛を得ることができる。
【００１０】
本発明ではパイル二重織物のパイル糸に高熱伝導係数を持つ繊維を使用することで厚み方向に高い熱伝導性を持つ布帛を得ることができ、半導体集積回路等の発熱体の放熱材として有効な放熱シートを提供することができる。
【００１１】
【実施例】
以下に実施例をあげて、本発明を具体的に説明する。
本発明では熱伝導係数の計測に定常熱流法を用いた。定常熱流法とは、一定の熱量を常に加え、一定距離隔てた部位の温度差を計測するもので、保原夏朗等：低温工学，Ｖｏｌ．２８，ｐ６８８（１９９３）に詳説されている。
【００１２】
（実施例１）
パイル糸に定常熱流法による繊維方向の２３℃での熱伝導係数が５０Ｗ／ｍＫである日本ダイニーマ社製高強度ポリエチレン繊維ダイニーマＳＫ６０（登録商標）（繊度２２０ｄｔｅｘ）、表経糸、裏経糸にポリエステル繊維（繊度２２０ｄｔｅｘ）、表緯糸、裏緯糸にポリエステル／レーヨン加工糸（４０番手／２）を用いてパイル密度２，７２０本／ｉｎ２のパイル二重織物を得た。パイル糸の断面占有率は１０％であった。
【００１３】
（実施例２）
パイル糸に定常熱流法による繊維方向の熱伝導係数が５０Ｗ／ｍＫである日本ダイニーマ社製高強度ポリエチレン繊維ダイニーマＳＫ６０（登録商標）（繊度２２０ｄｔｅｘ）、表経糸、裏経糸にポリエステル繊維（繊度２２０ｄｔｅｘ）、表緯糸、裏緯糸にポリエステル／レーヨン加工糸（４０番手／２）を用いてパイル密度２，７２０本／ｉｎ２のパイル二重織物を得た。パイル糸の断面占有率は１４％であった。
【００１４】
（実施例３）
パイル糸に定常熱流法法による繊維方向の熱伝導係数が５０Ｗ／ｍＫである東洋紡績株式会社社製ＰＢＯ繊維ザイロンＡＳ（繊度２７８ｄｔｅｘ）を用いたことを除いては実施例１と同様の方法でパイル密度２，７２０本／ｉｎ２のパイル二重織物を得た。パイル糸の断面占有率は８％であった。
【００１５】
（実施例４）
パイル糸に定常熱流法による繊維方向の熱伝導係数が５０Ｗ／ｍＫである東洋紡績株式会社社製ＰＢＯ繊維ザイロンＡＳ（繊度５５５ｄｔｅｘ）を用いたことを除いては実施例１と同様の方法でパイル密度２，７２０本／ｉｎ２のパイル二重織物を得た。パイル糸の断面占有率は１５％であった。
【００１６】
（実施例５）
パイル糸に定常熱流法による繊維方向の熱伝導係数が５０Ｗ／ｍＫである東レ・デュポン社製ケブラー２９（繊度２２０ｄｔｅｘ）を用いたことを除いては実施例１と同様の方法でパイル密度２，７２０本／ｉｎ２のパイル二重織物を得た。パイル糸の断面占有率は１５％であった。
【００１７】
（実施例６）
表緯糸、裏緯糸に定常熱流法による繊維方向の熱伝導係数が＊＊Ｗ／ｍＫである東洋紡績株式会社社製ＰＢＯ繊維ザイロンＡＳ（繊度２７８ｄｔｅｘ）を用いたことを除いては実施例２と同様の方法でパイル密度２，７２０本／ｉｎ２のパイル二重織物を得た。パイル糸の断面占有率は８％であった。
【００１８】
（比較例１）
パイル糸に定常熱流法による繊維方向の熱伝導係数が０．５Ｗ／ｍＫであるポリエステル繊維（繊度２２０ｄｔｅｘ）を用いたことを除いては実施例１と同様の方法でパイル密度２，７２０本／ｉｎ２のパイル二重織物を得た。パイル糸の断面占有率は７％であった。
【００１９】
以上で得られたパイル二重織物について定常熱流法を用いて熱伝導係数の計測を行った。結果を表１に示す。
【００２０】
【表１】
2004060111.tif 000003
【００２１】
【発明の効果】
本発明によると、軽量でコンパクトな繊維材料の保有する熱伝導性を十分活かした厚み方向への伝熱性に優れた、携帯型コンピューター用のシート状の放熱材として有用な布帛を提案することを可能とした。
【図面の簡単な説明】
【図１】本発明に係る布帛の織組織図。
【図１】
2004060111.tif 000004